(57)【特許請求の範囲】
【請求項１】
上下両面に電極をそれぞれ有する第１半導体（１，１Ａ，１Ｂ）と、
上記第１半導体の下面電極を接合材を用いて接合した放熱板（１０，１４，４０）と、
上記第１半導体の上面電極と上記放熱板のそれぞれに接合された柱状又は球状電極（１１）とを備えるとともに、
封止樹脂（１２）で上記第１半導体及び上記放熱板の上記第１半導体を接合した面が覆われているとともに、上記柱状又は球状電極の先端の一部（１３）が上記封止樹脂（１２）から突出するようにしたことを特徴とする半導体パッケージ。
【請求項２】
上記第１半導体とは同一種類であり、上下両面に電極をそれぞれ有する第２半導体（１）をさらに備えて、
上記放熱板は、セラミックに、金、銀、銅、ニッケル、タングステンの単独又は組み合わせの材質で同一極の電気回路（１５）が配置され、上記同一極の電気回路に、上記第１及び第２半導体（１）の上記下面電極が接合材を用いて接合されているようにした請求項１に記載の半導体パッケージ。
【請求項３】
上記第１半導体とは異なる種類であり、上下両面に電極をそれぞれ有する第３半導体（１Ａ，１Ｂ）をさらに備えて、
上記放熱板は、セラミックに、金、銀、銅、ニッケル、タングステンの単独又は組み合わせの材質で互いに独立した複数極の電気回路（１５Ａ，１５Ｂ）を配置し、上記放熱板の上記複数極の電気回路のそれぞれに上記異種の上記第１及び第３半導体（１Ａ，１Ｂ）の上記下面電極が接合材を用いて接合されているようにした請求項１に記載の半導体パッケージ。
【請求項４】
上記放熱板（４０）はセラミックの積層構造（１４ａ，１４ｂ）とし、その表面に金、銀、銅、ニッケル、タングステンの単独又は組み合わせの材質で、上記半導体と上記柱状又は球状電極用の回路が配置され、上記セラミックの層間に上記放熱板の表面の電極と同じ材質で上記表面の回路（１５Ｃ）とつながる導体層（１５Ｄ，１７）が配置されて、上記半導体の放熱を上記セラミックと上記導体層の両方で行うようにした請求項１〜３のいずれかに記載の半導体パッケージ。
【請求項５】
上記放熱板の材質は、銅、銅合金、アルミニウム、アルミニウム合金のいずれかの単独材料より構成するか、又は、それらの金属のいずれかの表面処理を施した請求項１に記載の半導体パッケージ。
【請求項６】
上記柱状又は球状電極の先端を平滑押しして高さが揃えられている請求項１〜５のいずれかに記載の半導体パッケージ。
【請求項７】
上記柱状又は球状電極は、その内部（２１）と上記内部全体を覆う外部（２２）とで硬さが異なる材料より構成されている請求項１〜６のいずれかに記載の半導体パッケージ。
【請求項８】
上記柱状又は球状電極は、その内部（２１）と上記内部全体を覆う外部（２２）とで溶融温度が異なる材料より構成されている請求項１〜６のいずれかに記載の半導体パッケージ。
【請求項９】
上記第１半導体とは異なる種類であり、下面電極の電流電圧特性が上記第１半導体と同じであり、上下両面に電極をそれぞれ有する第４半導体（１Ａ，１Ｂ）をさらに備えて、上記第１及び第４半導体の上記下面電極が接合材を用いて上記放熱板に接合されているようにした請求項１又は２に記載の半導体パッケージ。
【請求項１０】
上記放熱板は、上記半導体を接合する面の反対面の表面が凹凸（２３）になっている請求項１〜９のいずれかに記載の半導体パッケージ。
【請求項１１】
上記半導体の上面電極と、上記柱状又は球状電極との間に、複数のバンプ（２４）を配置するようにした請求項１〜１０のいずれかに記載の半導体パッケージ。
【請求項１２】
上下両面に電極をそれぞれ有する半導体（１，１Ａ，１Ｂ）の下面電極を接合材を用いて放熱板（１０，１４，４０）に接合し、上記半導体の上面電極と上記放熱板のそれぞれに柱状又は球状電極（１１）を接合し、
その後、上記柱状又は球状電極の先端の一部（１３）を突出した状態となるように封止樹脂（１２）で上記半導体及び上記放熱板の上記半導体を接合した面を覆うようにしたことを特徴とする半導体パッケージの製造方法。
【請求項１３】
上記第１半導体を上記放熱板に接合するとき、上記第１半導体とは同一種類であり、上下両面に電極をそれぞれ有する第２半導体（１）の下面電極を接合材を用いて上記放熱板に接合し、セラミックに、金、銀、銅、ニッケル、タングステンの単独又は組み合わせの材質で同一極の電気回路（１５）を有する上記放熱板の上記同一極の電気回路に、上記第１及び第２半導体（１）を接合するようにした請求項１２に記載の半導体パッケージの製造方法。
【請求項１４】
上記第１半導体を上記放熱板に接合するとき、上記第１半導体とは異なる種類であり、上下両面に電極をそれぞれ有する第３半導体（１Ａ，１Ｂ）の下面電極を接合材を用いて上記放熱板に接合し、セラミックに、金、銀、銅、ニッケル、タングステンの単独又は組み合わせの材質で互いに独立した複数極の電気回路（１５Ａ，１５Ｂ）を有する上記放熱板の上記複数極の電気回路のそれぞれに上記第１及び第３半導体（１Ａ，１Ｂ）をそれぞれ接合するようにした請求項１２に記載の半導体パッケージの製造方法。
【請求項１５】
上記半導体と上記放熱板とを接合する前に、積層構造（１４ａ，１４ｂ）のセラミックの上記放熱板（４０）の表面に、金、銀、銅、ニッケル、タングステンの単独又は組み合わせの材質で、上記半導体と上記柱状又は球状電極用の回路を形成し、上記セラミックの層間に、上記放熱板の表面の電極と同じ材質で上記表面の回路（１５Ｃ）とつながる導体層（１５Ｄ，１７）を形成して、上記半導体の放熱を上記セラミックと上記導体層の両方で行うようにした請求項１２〜１４のいずれかに記載の半導体パッケージの製造方法。
【請求項１６】
上記半導体と上記放熱板とを接合する前に、銅、銅合金、アルミニウム、アルミニウム合金のいずれかの単独材料より上記放熱板を構成するか、又は、それらの金属のいずれかの金属に表面処理を施した材料より上記放熱板を構成するようにした請求項１２に記載の半導体パッケージの製造方法。
【請求項１７】
上記半導体の上記上面電極と上記放熱板のそれぞれに上記柱状又は球状電極（１１）を接合したのち、上記柱状又は球状電極の先端を平滑押しして、高さを揃えるようにした請求項１２〜１６のいずれかに記載の半導体パッケージの製造方法。
【請求項１８】
上記半導体の上記上面電極と上記放熱板のそれぞれに、上記柱状又は球状電極（１１）を接合するとき、内部（２１）と上記内部全体を覆う外部（２２）とで硬さが異なる材料より構成されている上記柱状又は球状電極を使用するようにした請求項１２〜１７のいずれかに記載の半導体パッケージの製造方法。
【請求項１９】
上記半導体の上記上面電極と上記放熱板のそれぞれに、上記柱状又は球状電極（１１）を接合するとき、内部（２１）と上記内部全体を覆う外部（２２）とで溶融温度が異なる材料より構成されている上記柱状又は球状電極を使用するようにした請求項１２〜１７のいずれかに記載の半導体パッケージの製造方法。
【請求項２０】
上記半導体と上記放熱板とを接合するとき、上記放熱板上に、上下両面に電極をそれぞれ有しかつ上記半導体とは異なる種類でかつ下面電極の電流電圧特性が同じ別の半導体（１Ａ，１Ｂ）の下面電極を接合材を用いて接合するようにした請求項１２又は１３に記載の半導体パッケージの製造方法。
【請求項２１】
上記放熱板は、上記半導体を接合する面の反対面の表面に凹凸（２３）を設けるようにした請求項１２〜２０のいずれかに記載の半導体パッケージの製造方法。
【請求項２２】
上記半導体の上面電極に複数のバンプを形成した後、上記柱状又は球状電極を、上記複数のバンプ（２４）を介して、上記半導体の上面電極に接合するようにした請求項１２〜２１のいずれかに記載の半導体パッケージの製造方法。
【発明の詳細な説明】
【０００１】
【発明の属する技術分野】
本発明は、電子機器に用いる半導体のパッケージ及び半導体パッケージの製造方法に関する。
【０００２】
【従来の技術】
近年、電子機器の回路形成において半導体は不可欠な部品であり実装形態も種々検討、使用されている。従来の技術として図１２に示すようなパッケージ形態で取り扱いと実装をしやすくしたものが用いられている。
【０００３】
以下図面を参照しながら、上述した従来の方法の一例について説明する。
【０００４】
図１２は従来の半導体パッケージの形態の断面を示すものである。
【０００５】
半導体１は片面に上側第１電極（上ａ電極）２と上側第２電極（上ｂ電極）３を、他の面の全体に下電極５を有している。回路基板７は両面に所定の回路パターンを有しており、両面の間はスルーホール導体（図示せず）により接合され、両面で一つの回路を形成している。さらに、回路基板７には他の電気回路と接続するための接続体として回路パターンに金、銀、銅、若しくは、半田を主材料とするボール８を接合して他の電気回路と接続しやすくしているものもある。
【０００６】
これら半導体１と回路基板７を接合して半導体パッケージとするが、まず、下電極５は、半田６によって回路基板７の回路パターンに接合される。下電極５と回路パターンの接合は半田６以外に導電ペースト、若しくは金を用いることもある。
【０００７】
一方、上側第１電極（上ａ電極）２と上側第２電極（上ｂ電極）３は一般的には金線又はアルミニウム線４を用いてワイヤボンディング法で回路パターンにそれぞれ接続される。
【０００８】
次に、半導体１を主とする回路構成部を保護するために、絶縁樹脂９を用いて接合している金線又はアルミニウム線４を変形させないように、回路基板７の半導体１の実装面側を覆い、保護と取り扱い性を向上させて半導体パッケージが形成される。
【０００９】
絶縁樹脂９の供給は、金型を用いて成形する方法、溶けた樹脂を流し込む方法、又は、粉末若しくは粒状の樹脂を半導体１の上面に置いたのち加熱溶融させて全体を覆う方法等が有る。
【００１０】
【発明が解決しようとする課題】
しかしながら、上記のような構成では、半導体の発熱量が大きくなると、回路基板では放熱効果が小さく、また熱伝導性の良いセラミックで形成された回路基板を用いて放熱板等に放熱するとしても、回路パターン形成が重視され、放熱の配慮が少なくなり放熱ロスが生じやすい。また、金線又はアルミニウム線を放熱に利用しようとしても金線又はアルミニウム線はワイヤボンディングするためには線径の太さに限界があり、それぞれの線径の許容電流容量内で使用しなければならない。電源回路のように大電流に対応する場合は、一カ所の電極に複数本の接合が必要となる。さらに、電流値が大きくなるに従い、安全性、信頼性確保のために電極間距離の確保が必要であるが、金線又はアルミニウム線を用いる場合は、ワイヤボンディング時の線形状のばらつき、その後の加工工程中における変形等により電極間距離の確保が難しいと言う問題点がある。
【００１１】
従って、本発明の目的は、上記問題を解決することにあって、半導体を一つ又は複数個用いて構成され、簡単な構造で放熱効果に優れ、品質の安定したものとすることができる半導体パッケージ及び半導体パッケージの製造方法を提供することにある。
【００１２】
【課題を解決するための手段】
上記目的を達成するために、本発明は以下のように構成する。
【００１３】
本発明の第１態様によれば、上下両面に電極をそれぞれ有する第１半導体と、
上記第１半導体の下面電極を接合材を用いて接合した放熱板と、
上記第１半導体の上面電極と上記放熱板のそれぞれに接合された柱状又は球状電極とを備えるとともに、
封止樹脂で上記第１半導体及び上記放熱板の上記第１半導体を接合した面が覆われているとともに、上記柱状又は球状電極の先端の一部が上記封止樹脂から突出するようにしたことを特徴とする半導体パッケージを提供する。
【００１５】
本発明の第２態様によれば、上記第１半導体とは同一種類であり、上下両面に電極をそれぞれ有する第２半導体をさらに備えて、
上記放熱板は、セラミックに、金、銀、銅、ニッケル、タングステンの単独又は組み合わせの材質で同一極の電気回路が配置され、上記同一極の電気回路に、上記第１及び第２半導体の上記下面電極が接合材を用いて接合されているようにした第１の態様に記載の半導体パッケージを提供する。
【００１６】
本発明の第３態様によれば、上記第１半導体とは異なる種類であり、上下両面に電極をそれぞれ有する第３半導体をさらに備えて、
上記放熱板は、セラミックに、金、銀、銅、ニッケル、タングステンの単独又は組み合わせの材質で互いに独立した複数極の電気回路を配置し、上記放熱板の上記複数極の電気回路のそれぞれに上記異種の上記第１及び第３半導体の上記下面電極が接合材を用いて接合されているようにした第１の態様に記載の半導体パッケージを提供する。
【００１７】
本発明の第４態様によれば、上記放熱板はセラミックの積層構造とし、その表面に金、銀、銅、ニッケル、タングステンの単独又は組み合わせの材質で、上記半導体と上記柱状又は球状電極用の回路が配置され、上記セラミックの層間に上記放熱板の表面の電極と同じ材質で上記表面の回路とつながる導体層が配置されて、上記半導体の放熱を上記セラミックと上記導体層の両方で行うようにした第１〜３のいずれかの態様に記載の半導体パッケージを提供する。
【００１８】
本発明の第５態様によれば、上記放熱板の材質は、銅、銅合金、アルミニウム、アルミニウム合金のいずれかの単独材料より構成するか、又は、それらの金属のいずれかの表面処理を施した第１の態様に記載の半導体パッケージを提供する。
【００２０】
本発明の第６態様によれば、上記柱状又は球状電極の先端を平滑押しして高さが揃えられている第１〜５のいずれかの態様に記載の半導体パッケージを提供する。
【００２１】
本発明の第７態様によれば、上記柱状又は球状電極は、その内部と上記内部全体を覆う外部とで硬さが異なる材料より構成されている第１〜６のいずれかの態様に記載の半導体パッケージを提供する。
【００２２】
本発明の第８態様によれば、上記柱状又は球状電極は、その内部と上記内部全体を覆う外部とで溶融温度が異なる材料より構成されている第１〜６のいずれかの態様に記載の半導体パッケージを提供する。
【００２３】
本発明の第９態様によれば、上記第１半導体とは異なる種類であり、下面電極の電流電圧特性が上記第１半導体と同じであり、上下両面に電極をそれぞれ有する第４半導体をさらに備えて、上記第１及び第４半導体の上記下面電極が接合材を用いて上記放熱板に接合されているようにした第１又は２の態様に記載の半導体パッケージを提供する。
【００２４】
本発明の第１０態様によれば、上記放熱板は、上記半導体を接合する面の反対面の表面が凹凸になっている第１〜９のいずれかの態様に記載の半導体パッケージを提供する。
【００２５】
本発明の第１１態様によれば、上記半導体の上面電極と、上記柱状又は球状電極との間に、複数のバンプを配置するようにした第１〜１０のいずれかの態様に記載の半導体パッケージを提供する。
【００２６】
本発明の第１２態様によれば、上下両面に電極をそれぞれ有する半導体の下面電極を接合材を用いて放熱板に接合し、上記半導体の上面電極と上記放熱板のそれぞれに柱状又は球状電極を接合し、
その後、上記柱状又は球状電極の先端の一部を突出した状態となるように封止樹脂で上記半導体及び上記放熱板の上記半導体を接合した面を覆うようにしたことを特徴とする半導体パッケージの製造方法を提供する。
【００２８】
本発明の第１３態様によれば、上記第１半導体を上記放熱板に接合するとき、上記第１半導体とは同一種類であり、上下両面に電極をそれぞれ有する第２半導体の下面電極を接合材を用いて上記放熱板に接合し、セラミックに、金、銀、銅、ニッケル、タングステンの単独又は組み合わせの材質で同一極の電気回路を有する上記放熱板の上記同一極の電気回路に、上記第１及び第２半導体を接合するようにした第１２の態様に記載の半導体パッケージの製造方法を提供する。
【００２９】
本発明の第１４態様によれば、上記第１半導体を上記放熱板に接合するとき、上記第１半導体とは異なる種類であり、上下両面に電極をそれぞれ有する第３半導体の下面電極を接合材を用いて上記放熱板に接合し、セラミックに、金、銀、銅、ニッケル、タングステンの単独又は組み合わせの材質で互いに独立した複数極の電気回路を形成し、上記放熱板の上記複数極の電気回路のそれぞれに上記第１及び第３半導体をそれぞれ接合するようにした第１２の態様に記載の半導体パッケージの製造方法を提供する。
【００３０】
本発明の第１５態様によれば、上記半導体と上記放熱板とを接合する前に、積層構造のセラミックの上記放熱板の表面に、金、銀、銅、ニッケル、タングステンの単独又は組み合わせの材質で、上記半導体と上記柱状又は球状電極用の回路を形成し、上記セラミックの層間に、上記放熱板の表面の電極と同じ材質で上記表面の回路とつながる導体層を形成して、上記半導体の放熱を上記セラミックと上記導体層の両方で行うようにした第１２〜１４のいずれかの態様に記載の半導体パッケージの製造方法を提供する。
【００３１】
本発明の第１６態様によれば、上記半導体と上記放熱板とを接合する前に、銅、銅合金、アルミニウム、アルミニウム合金のいずれかの単独材料より上記放熱板を構成するか、又は、それらの金属のいずれかの金属に表面処理を施した材料より上記放熱板を構成するようにした第１２の態様に記載の半導体パッケージの製造方法を提供する。
【００３３】
本発明の第１７態様によれば、上記半導体の上記上面電極と上記放熱板のそれぞれに上記柱状又は球状電極を接合したのち、上記柱状又は球状電極の先端を平滑押しして、高さを揃えるようにした第１２〜１６のいずれかの態様に記載の半導体パッケージの製造方法を提供する。
【００３４】
本発明の第１８態様によれば、上記半導体の上記上面電極と上記放熱板のそれぞれに、上記柱状又は球状電極を接合するとき、内部と上記内部全体を覆う外部とで硬さが異なる材料より構成されている上記柱状又は球状電極を使用するようにした第１２〜１７のいずれかの態様に記載の半導体パッケージの製造方法を提供する。
【００３５】
本発明の第１９態様によれば、上記半導体の上記上面電極と上記放熱板のそれぞれに、上記柱状又は球状電極を接合するとき、内部と上記内部全体を覆う外部とで溶融温度が異なる材料より構成されている上記柱状又は球状電極を使用するようにした第１２〜１７のいずれかの態様に記載の半導体パッケージの製造方法を提供する。
【００３６】
本発明の第２０態様によれば、上記半導体と上記放熱板とを接合するとき、上記放熱板上に、上下両面に電極をそれぞれ有しかつ上記半導体とは異なる種類でかつ下面電極の電流電圧特性が同じ別の半導体の下面電極を接合材を用いて接合するようにした第１２又は１３の態様に記載の半導体パッケージの製造方法を提供する。
【００３７】
本発明の第２１態様によれば、上記放熱板は、上記半導体を接合する面の反対面の表面に凹凸を設けるようにした第１２〜２０のいずれかの態様に記載の半導体パッケージの製造方法を提供する。
【００３８】
本発明の第２２態様によれば、上記半導体の上面電極に複数のバンプを形成した後、上記柱状又は球状電極を、上記複数のバンプを介して、上記半導体の上面電極に接合するようにした第１２〜２１のいずれかの態様に記載の半導体パッケージの製造方法を提供する。
【００３９】
【発明の実施の形態】
以下に、本発明にかかる実施の形態にかかる半導体パッケージ及び該半導体パッケージの製造方法を図面に基づいて詳細に説明する。
【００４０】
（第１実施形態）
図１は、本発明の第１実施形態における半導体パッケージの平面図、図２はその半導体パッケージの断面図を示すものである。
【００４１】
本発明の第１実施形態における半導体パッケージは、上下両面に電極をそれぞれ有する半導体１の下面電極を接合材例えば半田を用いて放熱板１０に接合し、半導体１の上面電極２，３と放熱板１０に柱状又は球状電極１１を接合するようにしたものである。
【００４２】
金属放熱板１０は、銅、銅合金、アルミニウム、アルミニウム合金のいずれかの材質より構成される。金属放熱板１０と、上下両面に電極をそれぞれ有する半導体１の下電極とを半田で接合する。半田により形成される層厚は、できるだけ薄くすることにより、熱伝導性を向上させるようにする。上記接合材の他の例としては、導電ペースト又は金などがある。上記接合材を半田にする場合には、熱伝導性が良く、半導体との接合性（くっつきやすさ）も良く、かつ、耐熱性も良い。特に、ＡＣサーボーモータなどの産業用モータのドライバに本実施形態を適用する場合には、モータがロックして発熱したときには１２０度程度の高温に接合材がさらされることになり、このような場合には半田が好ましい。また、上記接合材を金にする場合には、熱伝導性を高く、電気抵抗性を低くすることができる。
【００４３】
半導体１の上側第１電極（上ａ電極）２及び上側第２電極（上ｂ電極）３と金属放熱板１０に、それぞれ、金、銀、銅、アルミニウムのいずれかの材質を主成分とする金属で構成される柱状又は球状電極１１を、超音波振動、半田、導電ペーストのいずれかを用いて接合する。導電ペーストは、金若しくは銀等の金属粉末と一般的には熱硬化性及び絶縁性を有するエポキシ樹脂又はシリコーン樹脂とが混合され、導電性と接着性を有するものである。
【００４４】
柱状又は球状電極１１の半導体１、金属放熱板１０と接合されない方の先端部は、半導体パッケージとして完成後、回路基板との接合に用いる。その為に、個々の柱状又は球状電極１１の高さには、段差がないように、すなわち、ほぼ同一高さとすることが必要である。
【００４５】
なお、異種の半導体１であっても、下電極にかかる電流電圧特性が同じであれば金属放熱板１０上に混載実装が可能である。
【００４６】
このような構成によれば、半導体１の下面電極を半田を用いて放熱板１０に接合し、半導体１の上面電極２，３と放熱板１０に柱状又は球状電極１１を接合するようにしたので、金属放熱板１０を用いることにより、半導体１は直に半田のみを介して金属放熱板１０に接合されることになり、半導体１の熱は極めて早く金属放熱板１０に伝わり、さらに放熱板１０の全体に広がり、放熱板１０の表面より放熱され、半導体１の温度上昇を防止することができる。また、金属放熱板１０に接続端子を接合して金属放熱板１０を下電極の導電体としても利用できるという作用を有する。
【００４７】
（第２実施形態）
図３は、本発明の第２実施形態における半導体パッケージにおいて絶縁性の封止樹脂１２を用いるときの断面図である。
【００４８】
本発明の第２実施形態における半導体パッケージは、上記第１実施形態の半導体パッケージに対して、柱状又は球状電極１１の一部を露出するように封止樹脂１２で覆うようにしたものである。
【００４９】
すなわち、上記第１実施形態の柱状又は球状電極１１の接合後、柱状又は球状電極１１の回路基板との接合側の端部が、例えば、５０〜２００μｍ程度突出することにより、突出部１３を形成するように、金型若しくは治具を用いて封止樹脂１２で上記半導体１を覆う。
【００５０】
金型を用いる場合は、金型のキャビティ内に予め第１実施形態の半導体パッケージを配置したのち、一般にインジェクション成型法で溶融した封止樹脂１２を上記キャビティ内に注入したのち、冷却固化させる。また、治具を用いる場合は、上記金属放熱板１０の周囲を封止樹脂１２と接合しない材料で囲い、溶融した封止樹脂１２をその中に流し込んだのち冷却固化させるか、又は、粉末若しくは粒状の封止樹脂１２を規定量その中に入れた後、加熱、溶融したのち冷却固化させる。
【００５１】
このような構成によれば、上下両面に電極を有する半導体１の下面電極を半田を用いて放熱板１０に接合し、半導体１の上面電極２，３と放熱板１０に柱状又は球状電極１１を接合した後、柱状又は球状電極１１の一部である突出部１３を露出するように封止樹脂１２で覆うようにしたので、半導体１、柱状又は球状電極１１の先端部１３を残して封止樹脂１２で覆うことにより、各部品の変形、傷、吸湿、ほこり等に対する保護と、完成後の半導体パッケージとして取り扱うときの取り扱いが容易とすることができる。
【００５２】
（第３実施形態）
図４、図５は、本発明の第３実施形態における半導体パッケージにおいて絶縁性のセラミック放熱板１４を用いる平面図と断面図である。
【００５３】
図４、図５において、セラミック放熱板１４の上面には、半導体１（１Ａ，１Ｂ）の下電極を接合する電極回路１５（１５Ａ，１５Ｂ）を、金、銀、銅、ニッケル、若しくはタングステン等を用いて形成する。
【００５４】
半導体１を１つ実装するとき、又は、同一種類の半導体１を複数実装するとき、又は、下電極側の電流電圧特性が同じであるが異種の半導体１Ａ，１Ｂを複数実装するとき、図１３に示すように、セラミック放熱板１４の表面全体に前述の材料で同一極の電極回路１５（１５Ａ又は１５Ｂ）を構成する。
【００５５】
一方、下電極の電流電圧特性の異なる異種の半導体１Ａ，１Ｂを複数実装するときには、図４に示すごとく、それぞれの半導体１Ａ，１Ｂに対して、下電極用の柱状又は球状電極１１を実装するための互いに独立した複数極（異なる極）の電極回路１５Ａ，１５Ｂをそれぞれ形成する。
【００５６】
何れの半導体１，１Ａ，１Ｂも形成された回路１５，１５Ａ，１５Ｂ上に半田付けにより実装する。次に、半導体１，１Ａ，１Ｂ及び電極回路１５，１５Ａ，１５Ｂ上に柱状又は球状電極１１を超音波振動、半田、導電ペーストのいずれかを用いて接合する。
【００５７】
電極回路１５を導電ペーストで形成するには、セラミック放熱板１４との強固な接合をさせることにより熱伝導性の向上が計れるため、６００〜１６００℃で焼成する方法で導電ペースト内の樹脂分を焼き切り、金属間結合をさせるのがよい。
【００５８】
一般に、同一放熱板１４上に異種の半導体１Ａ，１Ｂを実装するとき下電極の電流電圧特性が異なる場合には、金属放熱板にはそのような実装を行うことが出来ない。ところが、上記した第３実施形態のような構成によれば、放熱板１４には、セラミックに金、銀、銅、ニッケル、若しくはタングステンの単独又は組み合わせの材質で、全面又はその一部に同一極の電気回路１５を形成するか、又は、複数極の電気回路１５Ａ，１５Ｂを形成し、放熱板１４と半導体１，１Ａ，１Ｂの接合、放熱板１４と柱状又は球状電極１１の接合を行うようにしている。従って、セラミックの絶縁性、熱伝導性、放熱性を利用して、放熱板１４の上に互いに独立した複数極を形成することにより、互いに独立したものとなり、同一面実装が可能となる。また、放熱板１４そのものが絶縁体であるため、上記第２実施形態を適用して封止樹脂１２で覆うようにすれば、回路基板と接続する柱状又は球状電極１１の先端部１３を除いて活電部が露出せず、安全で、信頼性も向上するという作用を有する。また、同一極の電気回路１５を形成する場合には、細い配線を無くすことができて許容電流を大きくすることができるとともに、熱伝導の良い金属配線面積が拡大することになり、放熱性を向上させることができる。
【００５９】
（第４実施形態）
図６を用いて、本発明の第４実施形態における半導体パッケージを説明をする。図６はセラミック放熱板１４を多層形成したものの断面図である。
【００６０】
第４実施形態における半導体パッケージは、セラミックを積層構造として放熱板４０を形成し、放熱板４０の表面に金、銀、銅、ニッケル、タングステンの単独又は組み合わせの材質で半導体１と柱状又は球状電極用の電極を形成し、放熱板４０のセラミック層間に表面の電極と同じ材質で表面の電極とつながる導体層を形成して、半導体１の放熱をセラミックと導体層の両方で行うようにするものである。
【００６１】
放熱板４０のセラミックの多層化の方法は通常用いられる方法と変わらないものである。例えば、放熱板４０が上側セラミック板１４ａと下側セラミック板１４ｂとより構成する場合、上側セラミック板１４ａに穴１６をあけ、上側セラミック板１４ａの表面に電極回路１５Ｃを形成すると共に、穴１６の中にも電極回路１５Ｃの形成材料と同じ材料を充填して導体層１５Ｄを形成する。一方、下側セラミック板１４ｂの表面にも必要な面積の電極回路を内部導体１７として形成したのち、上側セラミック板１４ａの上記導体層１５Ｄと下側セラミック板１４ｂの内部導体１７とを電気的に接合させつつ、図６のように、上側セラミック板１４ａと下側セラミック板１４ｂとを一体化する。一体化の方法は、電極回路１５Ｃ，１５Ｄ及び内部導体１７を形成するための導電ぺーストの乾燥、焼成に伴い生じる接着力や他の接着剤を用いて、セラミック板１４ａとセラミック板１４ｂを接合する。他の方法として、セラミックのグリーンシートを用いる方法で、前述の上側及び下側セラミック板１４ａ，１４ｂをグリーンシートにそれぞれ置き換え、同様の作業の後、６００〜１６００℃でセラミックのグリーンシートと導電ペーストを同時に焼成して一体化する。このように形成されたセラミック放熱板４０に半導体１と柱状又は球状電極１１を図６のように実装して完成する。
【００６２】
この場合の半導体１の発熱は、まず、直接接合されている電極回路１５Ｃに伝わり、穴１６内部の導体層１５Ｄを介して内部導体１７に伝わり、さらにセラミック板１４ｂに伝わり、下側セラミック板１４ｂの下側の表面より放熱される。なお、図は２枚のセラミック板１４ａ，１４ｂで放熱板４０を構成したものであるが、同様の方法を繰り返すことで幾層もセラミック板を積み重ねることも可能である。
【００６３】
また、熱伝導はかならず、穴１６内部の導体層１５Ｄを通じてのみ行われるのではなく、接合されている全ての部分を通じて行われることは言うまでもないことである。
【００６４】
このように構成すれば、放熱板４０をセラミックの積層構造とし、表面に金、銀、銅、ニッケル、タングステンの単独、又は組み合わせの材質で半導体１と柱状又は球状電極１１用の電極形成をし、セラミック層間に上記表面の電極と同じ材質で表面の電極とつながる導体層１５Ｃ，１５Ｄ，１７を形成して、放熱をセラミックの放熱板４０と導体層１５Ｃ，１５Ｄ，１７の両方で行うようにしている。すなわち、放熱板４０のセラミックの放熱性をさらに向上させるために、金属の熱伝導性を利用して、半導体１で発生した熱を出来るだけ早く放熱板４０の全体に伝達させるために、半導体１と接続される放熱板４０の表面の電気回路１５Ｃとつながるように、放熱板４０のセラミックの内部にも熱伝導用の金属層として導体層１５Ｄと内部導体１７とを設け、電気回路１５Ｃから導体層１５Ｄと内部導体１７を介して下側のセラミック板１４ｂに熱を伝達させることができて、熱拡散性を向上させることかでき、放熱性をさらに良くすることができる。
【００６５】
（第５実施形態）
本発明の第５実施形態における半導体パッケージは、上記放熱板の材質を、銅、銅合金、アルミニウム、アルミニウム合金のいずれかの単独材料より構成するか、又は、それらの金属のいずれかの表面処理を施したものである。銅、銅合金、アルミニウム、若しくはアルミニウム合金は、加工性が良く切削、鋳造等種々の加工法を用いることが出来るため、形状の自由度が大きく、表面処理と組み合わせて使用範囲の拡大が計れる。
【００６６】
このように、上記放熱板の材質を銅、銅合金、アルミニウム、アルミニウム合金のいずれかの単独材料より構成するか、又は、それらの金属の表面処理を施すことにより、半導体１が１つ、又は下面電極の電流電圧特性が同じ半導体１を複数個実装する場合は、放熱板そのものが導電体であってもよい。上記材料は、金属の中でも熱伝導性、導電性が良く、熱の拡散が早く、半田付けが容易であるため、より一層、半導体１の放熱効果を達成することができる。
【００６７】
（第６実施形態）
図７（Ａ），（Ｂ）を用いて、本発明の第６実施形態における半導体パッケージを説明をする。
【００６８】
本発明の第６実施形態における半導体パッケージは、図７（Ａ）に示すように、封止樹脂１２で柱状又は球状電極１１を覆った後、図７（Ｂ）に示すように、封止樹脂１２の一部、及び、柱状又は球状電極１１の一部を同時に除去し、柱状又は球状電極１１の電極部を露出させて接続部を形成する
すなわち、図７（Ａ）においては、金属放熱板１０又はセラミック放熱板１４の電極回路上に実装された半導体１と柱状又は球状電極１１は、金型又は治具を用いて上記第２実施形態に記載したように封止樹脂１２で覆う。封止樹脂１２は、少なくとも柱状又は球状電極１１の先端部を覆う量とし、出来れば図７（Ａ）のように、先端部に余裕を持った量とするのが望ましい。次に、図７（Ｂ）においては、図７（Ａ）において形成された柱状又は球状電極１１の一部と封止樹脂１２の上部の一部１８を除去して、平滑面１９と柱状又は球状電極１１の端面露出の形成を行う。
【００６９】
除去部１８の除去動作は、回転又は往復運動する刃物による切削除去や、研磨ペーパを回転させて除去する研削除去により行うことができる。
【００７０】
これらの除去動作は、金属放熱板１０又はセラミック放熱板１４の下面、すなわち下基準で加工すれば、全体高さが同じものが出来、封止樹脂１２の量の多少を厳密に考慮する必要はない。
【００７１】
このように構成すれば、封止樹脂１２で柱状又は球状電極１１を覆った後、封止樹脂１２の一部、及び、柱状又は球状電極１１の一部を同時に除去し、電極部を露出させて接続部を形成するようにしたので、電極高さを精度良く揃えることができる。すなわち、柱状又は球状電極１１を半導体１及び金属放熱板１０又はセラミック放熱板１４の電極回路上に実装することにより複数の電極１１間で高さを揃えることは極めて難しいが、封止樹脂１２の一部と共にすべての電極１１の一部を除去することにより、すべての電極１１の高さを揃えることができ、実装に必要な精度を十分満足させることができる。
【００７２】
（第７実施形態）
図８（Ａ），（Ｂ）を用いて、本発明の第７実施形態における半導体パッケージを説明をする。本発明の第７実施形態における半導体パッケージは、柱状又は球状電極１１を半導体１及び金属放熱板１０に接合し、又は、封止樹脂１２で封止した後、平滑押しを行うようにするものである。
【００７３】
半導体１、金属放熱板１０又はセラミック放熱板１４にそれぞれ接合された柱状又は球状電極１１は、互いに接合される部品個々の加工誤差、接合時の加工誤差により、必ずしも高さが一定とはなりにくい。一方、回路基板への実装にはできるだけ柱状又は球状電極１１の高さが揃っていることが望ましい。その為に、柱状又は球状電極１１の先端部を、平滑な面を有する平滑板２０で押圧し、柱状又は球状電極１１を変形させて高さを揃えるようにする。図８（Ａ）は封止樹脂１２の無い状態での押圧する図であるが、封止樹脂１２が無いため、押圧の圧力は半導体１との接合部にそのまま伝わる。従って、半導体１の破壊を考慮して、押圧力を決定しなければならない。
【００７４】
図８（Ｂ）は、上記第２実施形態にかかる方法などを使用して、柱状又は球状電極１１の先端部を露出するように封止樹脂１２で覆い、平滑板２０で押圧して露出した部分において柱状又は球状電極１１の変形を起こさせて高さを揃えるようにする。この場合、柱状又は球状電極１１の変形可能部分は少ないため大きな押圧力を必要とするが、封止樹脂１２で支えられることから、押圧力は分散され、半導体１に直に伝わることはなく、図８（Ａ）に比べて半導体１の損傷は緩和される。従って、押圧力の設定値の許容幅も、図８（Ａ）に比べて大きくすることができ作業性もよくなる。
【００７５】
このように構成すれば、柱状又は球状電極１１を半導体１及び金属放熱板１０又はセラミック放熱板１４に接合し、又は、封止樹脂１２で封止した後、平滑押しを行うようにしたので、上記第６実施形態と同等の効果を得るものであり、さらに、平滑な面を有する治具、又は、平滑な面を有する金型を用いて加圧することにより、柱状又は球状電極１１を変形させて、容易に電極１１の高さを揃えることが出来る。
【００７６】
（第８実施形態）
図９（Ａ），（Ｂ），（Ｃ）を用いて、本発明の第８実施形態における半導体パッケージを説明する。図９（Ａ），（Ｂ），（Ｃ）は、本発明の第８実施形態の柱状又は球状電極１１の一例としての柱状電極１１の断面図である。
【００７７】
第８実施形態は、柱状電極１１を、異材質による内外２重構造としたものであり、内部を形成する材料と外部を構成する材料との硬さが異なるものである。
【００７８】
まず、第８実施形態の第１実施例としての柱状電極１１は、図９（Ａ）に示すように、内部が硬く外部は軟らかいか、図１６〜図１８に示すように内部より外部は溶融温度が低い材質の２重構造であることとしたものである。すなわち、図９（Ａ）は内部材２１と外部材２２で形成された柱状電極１１の断面を示す。内部材２１は銅又は銅合金で、線材若しくは棒材を定寸に切断し、バレル加工等で表面を滑らかに仕上げる。次に、内部材２１の表面にメッキ法により、銅より軟らかい材料として、半田、錫、錫とビスマスの合金、又は、錫と鉛の合金の何れかの材料をメッキして外部材２２を形成する。外部材２２のメッキ厚みは、例えば２０〜１００μｍ程度とし、基板との接合時に図９（Ｂ）の矢示方向に加圧されると図９（Ｂ）及び図１４のように外部材２２の上下の軟らかいメッキ部が変形するが、内部材２１の硬い部分の変形は無く、柱状電極１１の全体が大きく変形することなく柱状電極１１の形状を保持することができる。なお、図１４において、４２は基材、４１は銅電極であり、基材４２と銅電極４１とにより上記回路基板５を構成しており、外部材２２と銅電極４１との接触部分及び外部材２２とアルミニウム電極２又は３との接触部分において金属拡散が起こっている。このように構成すれば、高さを精度よく決めることができるとともに、高い剛性を確保することができる。ここで、外部材２２のメッキ厚みを２０μｍ以上とするのは、メッキ部の変形が起こる最小値（実験より求められた最小値）であり、かつ、高さバラツキを吸収のために最低限必要な値であるためである。また、外部材２２のメッキ厚みを１００μｍ以下とするのは、その値が一般的にメッキ厚みの最大と考えられるためである。
【００７９】
図１６〜図１８は、内部材２１Ａと外部材２２Ｂで形成された柱状電極１１の断面を示す。内部材２１Ａは銅（例えば融点１０８４．５℃）又はアルミニウム（例えば融点６６０．４℃）又は金（例えば融点１０６４．４３℃）で、線材若しくは棒材を定寸に切断し、バレル加工等で表面を滑らかに仕上げる。次に、内部材２１Ａの表面にメッキ法により、内部材２１Ａより溶融温度の低い材料として、Ｓｎ−Ａｇ−Ｃｕ系、Ｓｎ−Ｃｕ系、Ｓｎ−Ａｕ系、Ｓｎ−Ｂｉ系、又は、Ｓｎ−Ｐｂ系などの半田（例えば融点１８０〜３００℃）により外部材２２Ｂを形成する。このように外部材２２Ｂが半田であることにより、接合強度をより向上させることができる。この例でも、図９（Ａ）と同様に、基板との接合時に図９（Ｂ）の矢示方向のように加圧されると、図９（Ｂ）及び図１４と同様に、外部材２２Ｂの上下のメッキ部が変形するが、内部材２１Ａの変形は無く、柱状電極１１の全体が大きく変形することなく柱状電極１１の形状を保持することができる。なお、図１８の点線は基板側の電極を示す。
【００８０】
一方、第８実施形態の第２実施例として、内部材２１と外部材２２の材料を入れ替えて、内部材２１を、銅より軟らかい材料として、錫、錫とビスマスの合金、又は、錫と鉛の合金の何れかの材料の線材若しくは棒材を定寸に切断し、バレル加工等で表面を滑らかに仕上げる。次に、内部材２１の表面に、外部材２２として、メッキ法により、内部材２１の材料より硬い材料である銅又は銅合金で３〜５０μｍ程度のメッキ層を形成する。このようにすれば、図９（Ｃ）の矢示方向に加圧されたときには、外部材２２が破れることなく、図９（Ｃ）及び図１５のように変形する。なお、図１５において、４２は基材、４１は銅電極であり、基材４２と銅電極４１とにより上記回路基板５を構成しており、外部材２２と銅電極４１との接触部分及び外部材２２とアルミニウム電極２又は３との接触部分において金属拡散が起こっている。このように構成すれば、回路基板の高さのバラツキを吸収することができ、かつ、接合時に複数電極を一括して押圧しても、上記変形により各電極に均一に圧力がかかることになる。ここで、外部材２２のメッキ厚みを、先の例とは異なり、３μｍ以上とするのは、内部材２１が変形するため、外部材２２は変形の必要がないためであり、良好な金属拡散を得るためには３μｍ以上でかつ破れないことが必要である。また、５０μｍ以下とするのは、その値が適当な値であり、外部材２２のメッキ厚みを１００μｍにしたので、その半分くらいが適当であると考えられるためである。
【００８１】
このように、柱状電極１１を上記第１実施例又は第２実施例のように構成すれば、接合等の作業中は変形し難く、高さ調整を必要とするときには変形しやすい構造となり、第７実施形態を適用して平滑板２０による高さ調整を行うとき、過度の押圧を必要とせず半導体１に対する損傷を無くすことが出来る。さらに、平滑板２０による作業を無くして、回路基板に実装時の小さい押圧でも変形が可能とすることもでき、回路基板側の誤差を吸収した高さ調整が可能となる。
【００８２】
なお、上記第１実施例又は第２実施例の柱状電極１１でのいずれの変形も高さ調整は５〜３０μｍ程度である。
【００８３】
上記したように、上記第８実施形態の第１実施例によれば、柱状又は球状電極１１の内部が硬く外部は軟らかいか、内部より外部の材料の溶融温度が低い材質の２重構造であるようにしている。よって、柱状又は球状電極１１の内部の材質を銅又は銅合金とし、柱状又は球状電極１１の外部の材質を錫、錫とビスマスの合金、錫と鉛の合金のいずれかの軟らかい材料で構成された柱状又は球状電極１１は、回路基板との接合時に軟らかい外部材２２が変形するが、内部材２１の硬い銅又は銅合金に支えられて、柱状又は球状電極１１の全体の形状に大きな変形がなく、柱状又は球状電極１１の先端部での平滑性を確保できる。
【００８４】
平滑性の確保は、平滑押しによる高さ調整で行うことにより、半導体パッケージとして回路基板に実装するときに基板側の電極の高さバラツキにも対応できる、言い換えれば、電極が高さ方向に変形することにより、回路基板上の電極の高さバラツキを吸収することができる。
【００８５】
また、上記第８実施形態の第２実施例によれば、柱状又は球状電極１１の内部が軟らかく、外部が硬いか、内部より外部の材料の溶融温度が高い材質の２重構造であるようにしている。よって、柱状又は球状電極１１の内部の材質と外部の材質とを逆にしても、第１実施例と同等の効果を得ることが出来る。
【００８６】
（第９実施形態）
図１０を用いて、本発明の第９実施形態における半導体パッケージを説明をする。本発明の第９実施形態は、放熱板の半導体を接合する面の反対面の表面に凹凸を設け、表面積を大きくして放熱効果を向上させるようにしたものである。
【００８７】
金属放熱板１０及びセラミック放熱板１４，４０のいずれの放熱板においても、半導体１，１Ａ，１Ｂに柱状又は球状電極１１を実装する面（図１０では上面）とは反対側の面（図１０では下面）の表面に凹凸２３を形成する。表面に凹凸２３を形成することにより、表面積の増加を図ることが出来、空気との接触面積が大きくなり、放熱効果の向上につながる。すなわち、瞬間的に発生する半導体１，１Ａ，１Ｂの熱を、まず、凹凸２３の無い体積密度の大きいところ（言い換えれば、放熱板の半導体実装面）で吸収し、次いで、熱伝導により凹凸２３に伝達されて、凹凸２３の表面より放熱される。図１０中、凹凸２３の断面形状は略三角形となっているが、特に三角形にこだわることはなく、波形、矩形でも他の形状でも良い。
【００８８】
このように構成すれば、放熱板１０，１４，４０は半導体１，１Ａ，１Ｂを接合する面の反対面の表面に凹凸２３を設けるため、放熱板１０，１４，４０の表面積が大きくなり、放熱効果を向上させることができて、空気との接触面積が大きくなり、放熱板１０，１４，４０の熱が空気中に放熱される量を増加させることができ、放熱効果を促進させることができる。
【００８９】
（第１０実施形態）
図１１（Ａ），（Ｂ）を用いて、本発明の第１０実施形態における半導体パッケージを説明をする。
【００９０】
本発明の第１０実施形態は、半導体１，１Ａ，１Ｂ（代表例として半導体１で以下に説明及び図示する。）の上側第１電極（上ａ電極）、上側第２電極（上ｂ電極）３のそれぞれの電極に複数のバンプ２４を形成後、その複数のバンプ２４上に柱状又は球状電極１１を接合するようにしたものである。
【００９１】
半導体１の上側第１電極（上ａ電極）２、上側第２電極（上ｂ電極）３には、複数の金のバンプ２４を、通常の超音波振動を用いたバンプ形成方法で形成する。バンプ２４の形成位置は、上側第１電極（上ａ電極）２及び上側第２電極（上ｂ電極）３のそれぞれ内で、且つ、柱状又は球状電極１１の底面積より大きくならない範囲において、出来るだけ分散させて形成するのが望ましい。バンプ２４が偏って形成されると、柱状又は球状電極１１の実装時に柱状又は球状電極１１が傾いたり、柱状又は球状電極１１の接続面積の減少を生じやすくなり、接続不良の原因となる。バンプ２４としては、金に限定されるものではなく、銅又はアルミニウムより形成するようにしてもよい。バンプ２４を金により形成する場合には高さの安定性が確保しやすく、バンプ２４を銅により形成する場合には電気抵抗性を低くすることができ安価なものとすることができる。バンプ２４をアルミニウムにより形成する場合には加工性を良くすることができる。
【００９２】
バンプ２４の断面形状は特に限定されるものではなく、また、バンプ２４の高さのばらつきも、柱状又は球状電極１１の実装時に押しつぶされるために、通常のバンプ２４の形成時に生じる１０μｍ程度のばらつきは許容される。しかしながら、柱状又は球状電極１１の実装時の高さ調整の効果を大きくするためには、出来るだけ高さは大きいほうが望ましく、５０μｍ以上あれば特に問題はない。
【００９３】
このように構成すれば、半導体１の上側第１電極（上ａ電極）２及び上側第２電極（上ｂ電極）３のそれぞれの電極に複数のバンプ２４を形成後、バンプ２４の上に柱状又は球状電極１１を接合するようにしたので、半導体１の上側第１電極（上ａ電極）２及び上側第２電極（上ｂ電極）３に柱状又は球状電極１１のような大きな電極を直接接合するより、小さな金バンプ２４を超音波振動で形成する方が半導体１に対して損傷を少なくすることができる。また、そのバンプ２４上に柱状又は球状電極１１を超音波振動で実装することにより、バンプ２４の変形による半導体１への荷重の緩和と高さ調整が出来る。また、金バンプ２４は半田付け性も良好なために、柱状又は球状電極１１と半田による接合も可能となる。
【００９４】
以上のように、上記種々の実施形態によれば、上下両面に電極をそれぞれ有する半導体１，１Ａ，１Ｂの下面電極を半田を用いて放熱板１０，１４，４０に接合するとともに、上記半導体の上面電極と上記放熱板のそれぞれに柱状又は球状電極１１を接合するようにしたので、信頼性の高い半導体パッケージが容易に、安定して作ることが出来る。すなわち、両面に電極を有する半導体１，１Ａ，１Ｂの片方の電極と放熱板１０，１４，４０を直に接合して半導体１，１Ａ，１Ｂの熱を早く吸収拡散させて放熱効果を向上させると共に、接続もワイヤボンディングのワイヤより太く電流容量の大きい柱状又は球状電極１１を用いることにより、この柱状又は球状電極１１を回路基板への接続端子としても利用する。
【００９５】
また、絶縁性のセラミックを放熱板１４，４０として用いる場合には、異なる機能の半導体１Ａ，１Ｂを同時に実装することもできる。
【００９６】
なお、本発明は上記実施形態に限定されるものではなく、その他種々の態様で実施できる。
【００９７】
例えば、上記種々の実施形態では、金属又はセラミック放熱板１０，１４，４０上に、半導体１を１個実装することについて、主として、記載したが、同種類の半導体１を複数個実装したり、又は、異種類の半導体１Ａ，１Ｂを複数個実装するようにすれば、半導体１個実装する場合よりも、より高性能に、広範囲の回路を小さく形成することが可能となる。複数個の半導体を実装すれば、半導体素子すなわちＩＣ間の配線が短くなり、インピーダンスが低くなって、電気的な高周波伝達ロスが減り、効率を向上させることができる。また、決まった複数のＩＣを組み合わせて使用する電子回路モジュールを１つのパッケージに入れると、デッドスペースの比率が下がり、小さくなる。すなわち、例えば、トランジスタ用とダイオード用の２種類の半導体を使用するとき、電子回路的には１対で使用することになり、もし別々のパッケージなら、リード（脚）は５本となるのに対して、１パッケージなら、リード（脚）は３本と少なくすることができ、広範囲の回路を小さく形成することが可能となる。
【００９８】
上記実施形態の半導体のパッケージを実際の製品に適用した場合の例としては、ロボット又は部品実装装置などに使用可能なＡＣサーボモータなどの産業用モータのモータドライバーなどのパワーモジュールとして使用する場合が挙げられる。具体的には、モータ出力が１００〜２００Ｗ、通常時の発熱量が１０Ｗ〜２０Ｗ、負荷及び異常時の発熱量が２０Ｗ〜１００Ｗ又は２０Ｗ〜２００Ｗであり、通常時は半導体素子のスイッチング変換機能を行わせ、負荷時は加減速運動を行わせ、異常時にはモータ回転軸のロック動作が生じる。このときの各電極の外径及び高さは、基板側及び半導体素子側の電極の直径１ｍｍ（従来のワイヤの直径は０．３５ｍｍ、）で、基板側の電極の高さは１ｍｍ、半導体素子側の電極の高さは０．５ｍｍである。各電極の形状は円柱である。このときの半導体素子の負荷電圧は２００Ｖ、電流は１〜５Ａである。絶縁性を考慮して、異電位の電極は０．４ｍｍ以上あけて、絶縁樹脂で樹脂コートするのが好ましい。
【００９９】
なお、上記様々な実施形態のうちの任意の実施形態を適宜組み合わせることにより、それぞれの有する効果を奏するようにすることができる。
【０１００】
【発明の効果】
以上のように本発明は、上下両面に電極をそれぞれ有する半導体の下面電極を半田を用いて放熱板に接合するとともに、上記半導体の上面電極と上記放熱板のそれぞれに柱状又は球状電極を接合するようにしたので、半導体を一つ又は複数個用いて構成される半導体パッケージを、簡単な構造で放熱効果に優れ、品質の安定したものとすることが出来る。
【０１０１】
すなわち、半導体の下電極と放熱板を接合しているため、半導体の発熱を放熱板に直接伝えることができる。また、半導体の上側第１電極（上ａ電極）及び上側第２電極（上ｂ電極）には、それぞれ、ワイヤボンディングに使用する金線又はアルミニウム線より太く、かつ、接合後に変形し難い柱状又は球状電極を用いて接合し、この柱状又は球状電極の他端を回路基板への接続部とすることができる。よって、これらにより、大きな電流値への対応と、放熱性の向上と電極間距離の確保も容易な半導体パッケージを提供することができる。この結果、動作電流電圧、発熱量が大きい半導体の実装を小型、安価、信頼性高く、安定生産することができる。
【０１０２】
また、上記柱状又は球状電極の先端の一部を露出するように封止樹脂で上記半導体及び上記放熱板の上記半導体を接合した面を覆うようにすれば、各部品の変形、傷、吸湿、ほこり等に対する保護と、完成後の半導体パッケージとして取り扱うときの取り扱いが容易とすることができる。
【０１０３】
また、上記放熱板は、セラミックに、金、銀、銅、ニッケル、タングステンの単独又は組み合わせの材質で互いに独立した複数極の電気回路を配置し、上記放熱板の上記複数極の電気回路のそれぞれに異種の上記半導体をそれぞれ接合するようにすれば、セラミックの絶縁性、熱伝導性、放熱性を利用して、放熱板１４の上に互いに独立した複数極を形成することにより、互いに独立したものとなり、同一面実装が可能となる。
【０１０４】
また、放熱板をセラミックの積層構造とし、表面に金、銀、銅、ニッケル、タングステンの単独、又は組み合わせの材質で半導体と柱状又は球状電極用の電極を配置し、セラミック層間に表面の電極と同じ材質で表面の電極とつながる導体層を配置して、放熱をセラミックの放熱板と導体層の両方で行うようにすれば、半導体で発生した熱を、電気回路から導体層と内部導体を介して、下側のセラミック板に熱を金属の熱伝導性を利用して伝達させることができて、熱拡散性を向上させることかでき、放熱性をさらに良くすることができる。
【０１０５】
また、半導体が１つ、又は下面電極の電流電圧特性が同じ半導体を複数個実装する場合は、放熱板そのものが導電体であってもよく、上記放熱板の材質を銅、銅合金、アルミニウム、アルミニウム合金のいずれかの単独材料より構成するか、又は、それらの金属の表面処理を施すようにすれば、放熱板の材質が、金属の中でも熱伝導性、導電性が良く、熱の拡散が早く、半田付けが容易であるため、より一層、半導体の放熱効果を達成することができる。
【０１０６】
また、封止樹脂で柱状又は球状電極を覆った後、封止樹脂の一部、及び、柱状又は球状電極の一部を同時に除去し、電極部を露出させて接続部を形成するようにすれば、柱状又は球状電極高さを精度良く揃えることができる。
【０１０７】
また、柱状又は球状電極を半導体及び金属放熱板に接合し、又は、封止樹脂で封止した後、平滑押しを行うようにすれば、平滑な面を有する治具、又は、平滑な面を有する金型を用いて加圧することにより、柱状又は球状電極を変形させて、容易に電極の高さを揃えることが出来る。
【０１０８】
また、柱状又は球状電極を、その内部が硬く外部は軟らかいか、内部より外部の材料の溶融温度が低い材質の２重構造であるようにすれば、柱状又は球状電極は、回路基板との接合時に軟らかい外部が変形するが、内部の硬い材料に支えられて、柱状又は球状電極の全体の形状に大きな変形がなく、柱状又は球状電極の先端部での平滑性を確保することができる。
【０１０９】
また、放熱板は半導体を接合する面の反対面の表面に凹凸を配置するようにすれば、放熱板の表面積が大きくなり、放熱効果を向上させることができて、空気との接触面積が大きくなり、放熱板の熱が空気中に放熱される量を増加させることができ、放熱効果を促進させることができる。
【０１１０】
また、半導体の上側第１電極（上ａ電極）及び上側第２電極（上ｂ電極）のそれぞれの電極に複数のバンプを配置し、バンプの上に柱状又は球状電極を接合するようにすれば、半導体の上側第１電極（上ａ電極）及び上側第２電極（上ｂ電極）に柱状又は球状電極のような大きな電極を直接接合するより、小さな金バンプを超音波振動で形成する方が半導体に対して損傷を少なくすることができる。また、そのバンプ上に柱状又は球状電極を超音波振動で実装することにより、バンプの変形による半導体への荷重の緩和と高さ調整が出来る。また、金バンプは半田付け性も良好なために、柱状又は球状電極と半田による接合も可能となる。
【図面の簡単な説明】
【図１】  本発明の第１実施形態における半導体パッケージの平面図である。
【図２】  本発明の第１実施形態における半導体パッケージの図１のＡ−Ａ’線の断面図である。
【図３】  本発明の第２実施形態における半導体パッケージの断面図である。
【図４】  本発明の第３実施形態における半導体パッケージの平面図である。
【図５】  本発明の第３実施形態における半導体パッケージの図４のＢ−Ｂ’線の断面図である。
【図６】  図４のＢ−Ｂ’線で切断したと仮定したときの、本発明の第４実施形態における半導体パッケージの断面図である。
【図７】  （Ａ），（Ｂ）はそれぞれ本発明の第６実施形態における半導体パッケージの断面図である。
【図８】  （Ａ），（Ｂ）はそれぞれ本発明の第７実施形態における半導体パッケージの断面図である。
【図９】  （Ａ），（Ｂ），（Ｃ）はそれぞれ本発明の第８実施形態における半導体パッケージの断面図である。
【図１０】  本発明の第９実施形態における半導体パッケージの断面図である。
【図１１】  （Ａ），（Ｂ）はそれぞれ本発明の第１０実施形態における半導体パッケージの平面図及び断面図である。
【図１２】  従来の半導体パッケージの断面図である。
【図１３】  セラミック放熱板の表面全体に同一極の電極回路を構成する場合の本発明の第３実施形態における半導体パッケージの平面図である。
【図１４】  本発明の第８実施形態における半導体パッケージを使用して回路基板と半導体素子とを接合する状態の断面図である。
【図１５】  本発明の第８実施形態における半導体パッケージを使用して回路基板と半導体素子とを接合する状態の断面図である。
【図１６】  は本発明の第８実施形態の別の例における半導体パッケージの断面図である。
【図１７】  は本発明の第８実施形態の別の例における半導体パッケージの断面図である。
【図１８】  は本発明の第８実施形態の別の例における半導体パッケージの断面図である。
【符号の説明】
１，１Ａ，１Ｂ…半導体、２…上側第１電極（上ａ電極）、３…上側第２電極（上ｂ電極）、４…金、アルミニウム線、５…下電極、６…半田、７…回路基板、８…ボール、９…絶縁樹脂、１０…金属放熱板、１１…柱状又は球状電極、１２…封止樹脂、１３…突出部、１４…セラミック放熱板、１４ａ…上側セラミック板、１４ｂ…下側セラミック板、１５，１５Ａ，１５Ｂ，１５Ｃ…電気回路、１５Ｄ…導体層、１６…穴、１７…内部導体、１８…削除部、１９…平滑面、２０…平滑板、２１，２１Ａ…内部材、２２，２２Ｂ…外部材、２３…凹凸、２４…バンプ、４０…放熱板。
【図１】
0003971568.tif 000002
【図２】
0003971568.tif 000003
【図３】
0003971568.tif 000004
【図４】
0003971568.tif 000005
【図５】
0003971568.tif 000006
【図６】
0003971568.tif 000007
【図７】
0003971568.tif 000008
【図８】
0003971568.tif 000009
【図９】
0003971568.tif 000010
【図１０】
0003971568.tif 000011
【図１１】
0003971568.tif 000012
【図１２】
0003971568.tif 000013
【図１３】
0003971568.tif 000014
【図１４】
0003971568.tif 000015
【図１５】
0003971568.tif 000016
【図１６】
0003971568.tif 000017
【図１７】
0003971568.tif 000018
【図１８】
0003971568.tif 000019